(57)【要約】【課題】異常放電の発生を抑制することができるとともに、比抵抗値が十分に低く安定してＤＣスパッタが可能なスパッタリングターゲットを製造可能なスパッタリングターゲットの製造方法を提供する。【解決手段】ＺｎとＳｎとＯを主成分とし、ＺｎとＳｎを原子比でＺｎ／（Ｚｎ＋Ｓｎ）が０．１以上０．６以下の範囲内となるように含有し、酸化錫相と錫亜鉛複合酸化物相とを主相とするとともに、金属錫相を有するスパッタリングターゲットの製造方法であって、酸化亜鉛（ＺｎＯ）粉と酸化第二錫（ＳｎＯ２）粉と酸化第一錫（ＳｎＯ）粉を混合して原料粉を得る原料粉形成工程Ｓ０１と、得られた前記原料粉を加圧しながら加熱して焼結し、焼結体を得る焼結工程Ｓ０２と、を有し、焼結工程Ｓ０２において、酸化第一錫（ＳｎＯ）を酸化第二錫（ＳｎＯ２）とするとともに、前記金属錫相を生成させることを特徴とする。【選択図】図２
2020007627.tif 000002
【特許請求の範囲】
【請求項１】
ＺｎとＳｎとＯを主成分とし、ＺｎとＳｎを原子比でＺｎ／（Ｚｎ＋Ｓｎ）が０．１以上０．６以下の範囲内となるように含有し、酸化錫相と錫亜鉛複合酸化物相とを主相とするとともに、金属錫相を有するスパッタリングターゲットの製造方法であって、
酸化亜鉛（ＺｎＯ）粉と酸化第二錫（ＳｎＯ２）粉と酸化第一錫（ＳｎＯ）粉を混合して原料粉を得る原料粉形成工程と、得られた前記原料粉を加圧しながら加熱して焼結し、焼結体を得る焼結工程と、を有し、
前記焼結工程において、酸化第一錫（ＳｎＯ）を反応させて、前記金属錫相を生成させることを特徴とするスパッタリングターゲットの製造方法。
【請求項２】
前記原料粉形成工程において、前記原料粉における酸化第一錫（ＳｎＯ）粉の含有量が１ｍｏｌ％以上２０ｍｏｌ％以下の範囲内とされていることを特徴とする請求項１に記載のスパッタリングターゲットの製造方法。
【請求項３】
酸化第二錫（ＳｎＯ２）粉の平均粒径が３０μｍ以下とされ、酸化第一錫（ＳｎＯ）粉の平均粒径が３０μｍ以下の範囲内とされていることを特徴とする請求項１又は請求項２に記載のスパッタリングターゲットの製造方法。
【請求項４】
前記焼結工程においては、非酸化雰囲気で、焼結温度を９５０℃以上１２００℃以下の範囲内、前記焼結温度での保持時間を１８０分以上３００分以下の範囲内、加圧圧力を４０ＭＰａ以下とすることを特徴とする請求項１から請求項３のいずれか一項に記載のスパッタリングターゲットの製造方法。
【発明の詳細な説明】
【技術分野】
【０００１】
本発明は、ＺｎとＳｎとＯを主成分とする酸化物膜を成膜する際に用いられるスパッタリングターゲットの製造方法に関するものである。
【背景技術】
【０００２】
上述のＺｎとＳｎとＯを主成分とする酸化物膜は、可視光領域での透過率に優れ、かつ、赤外線反射特性に優れていることから、窓ガラス等の遮熱膜や赤外線フィルター等に使用されている。
ここで、上述の酸化物膜は、例えば、下記の特許文献１−５に示すように、酸化物からなるスパッタリングターゲットを用いてスパッタリングを行うことにより成膜される。なお、上述のスパッタリングターゲットとしては、例えば平板形状又は円筒形状をなすものが提供されている。
【０００３】
特許文献１には、主として錫亜鉛複合酸化物相と金属錫相とで構成された酸化物焼結体からなるスパッタリングターゲットが提案されている。この特許文献１においては、酸化第一錫（ＳｎＯ）と酸化亜鉛（ＺｎＯ）を原料として使用し、酸化第一錫（ＳｎＯ）を還元することで金属錫相を形成している。
また、特許文献２、３には、ＺｎとＳｎの酸化物焼結体からなるスパッタリングターゲットが提案されている。これら特許文献２，３においては、酸化亜鉛（ＺｎＯ）と酸化第二錫（ＳｎＯ２）を原料として使用している。
【０００４】
さらに、特許文献４には、実質的に錫、亜鉛および酸素からなる酸化物焼結体であって、主として錫亜鉛複合酸化物相と酸化錫相とから構成されているスパッタリングターゲットが提案されている。この特許文献４においては、酸化亜鉛（ＺｎＯ）と酸化第二錫（ＳｎＯ２）を原料として使用している。
また、特許文献５には、酸化亜鉛と酸化錫のうち少なくとも一方の金属酸化物と、金属粉末とが焼結されたスパッタリングターゲットが提案されている。
【先行技術文献】
【特許文献】
【０００５】
【特許文献１】特開２０１３−１７７２６０号公報
【特許文献２】特開２０１０−０３７１６１号公報
【特許文献３】特開２０１０−０３１３６４号公報
【特許文献４】特開２００７−３１４３６４号公報
【特許文献５】特開２０１４−１６７１６２号公報
【発明の概要】
【発明が解決しようとする課題】
【０００６】
ところで、特許文献１に記載されたスパッタリングターゲットにおいては、相対密度は９１．１〜９３．６％程度であって、密度が十分に高いものは得られていない。
また、錫亜鉛複合酸化物相と金属錫相が主相とされており、ターゲットスパッタ面において、錫亜鉛複合酸化物相の領域と金属錫相の領域とで比抵抗値が大きく異なるため、スパッタ時における異常放電の発生回数が多くなるおそれがあった。さらに、錫亜鉛複合酸化物相と金属錫相との熱膨張係数が大きく異なることから、スパッタ時に温度が上昇した際に、熱膨張によってターゲット表面に割れが生じてしまい、安定してスパッタを行うことができないおそれがあった。
【０００７】
また、特許文献２、３に記載されたスパッタリングターゲットにおいては、ターゲット自体の抵抗が非常に高く、ＤＣ（直流）スパッタが困難であることから、ＲＦ（高周波）スパッタを行うことを前提としている。このＲＦ（高周波）スパッタにおいては、成膜速度が遅く、生産性が低下するといった問題があった。
さらに、特許文献４に記載されたスパッタリングターゲットにおいては、ＤＣスパッタが可能であると記載されているが、その比抵抗値が例えば数１０Ω・ｃｍと比較的高いため、ＤＣ（直流）スパッタを安定して実施することが困難であった。
【０００８】
また、特許文献５に記載されたスパッタリングターゲットにおいては、金属粉末と酸化物とを焼結していることから、金属粉末が分散して金属相として存在することでターゲットの導電性が向上し、ＤＣスパッタ可能であると記載されている。しかしながら、特許文献５においては、金属粉末と酸化物とを単に焼結していることから、焼結温度を金属粉末の融点以上に設定すると金属粉末が溶け出してしまうため、焼結温度を高く設定することができず、密度を十分に向上することが困難であった。さらに、焼結時に用いた金属粉末によって金属相が構成されていることから、金属相の大きさは金属粉末の粒径に依存することになるため、微細な金属相を、偏析なく、且つ、均一に分散させることは困難であった。
以上のように、特許文献５に記載されたスパッタリングターゲットにおいては、空隙が多く存在し、かつ、金属相が不均一に存在することから、スパッタ時における異常放電の発生回数が多くなるおそれがあった。また、スパッタ時に割れが生じてしまい、安定してスパッタを行うことができないおそれがあった。
【０００９】
この発明は、前述した事情に鑑みてなされたものであって、異常放電の発生を抑制することができるとともに、比抵抗値が十分に低く安定してＤＣスパッタが可能なスパッタリングターゲットの製造方法を提供することを目的とする。
【課題を解決するための手段】
【００１０】
上記課題を解決するために、本発明者らが鋭意検討した結果、酸化錫相と錫亜鉛複合酸化物相とを主相とするとともに、偏析なく均一に分散した金属錫相を有するスパッタリングターゲットにおいては、スパッタ時における異常放電の発生を抑制することができるとともに、母相となる酸化物相同士の粒子間を埋めるように金属錫相が分散することにより、相対密度を向上させることができるとの知見を得た。
【００１１】
本発明は、上述の知見に基づいてなされたものであって、本発明のスパッタリングターゲットの製造方法は、ＺｎとＳｎとＯを主成分とし、ＺｎとＳｎを原子比でＺｎ／（Ｚｎ＋Ｓｎ）が０．１以上０．６以下の範囲内となるように含有し、酸化錫相と錫亜鉛複合酸化物相とを主相とするとともに、金属錫相を有するスパッタリングターゲットの製造方法であって、酸化亜鉛（ＺｎＯ）粉と酸化第二錫（ＳｎＯ２）粉と酸化第一錫（ＳｎＯ）粉を混合して原料粉を得る原料粉形成工程と、得られた前記原料粉を加圧しながら加熱して焼結し、焼結体を得る焼結工程と、を有し、前記焼結工程において、酸化第一錫（ＳｎＯ）を反応させて、前記金属錫相を生成させることを特徴としている。
【００１２】
本発明のスパッタリングターゲットの製造方法によれば、酸化亜鉛（ＺｎＯ）粉と酸化第二錫（ＳｎＯ２）粉と酸化第一錫（ＳｎＯ）粉を混合して原料粉を得る原料粉形成工程と、得られた前記原料粉を加圧しながら加熱して焼結し、焼結体を得る焼結工程と、を有しているので、焼結工程において、均一に混合された酸化第一錫（ＳｎＯ）粉が、以下の反応式のように反応し、金属錫相が生成することになる。
２ＳｎＯ  →  Ｓｎ  ＋  ＳｎＯ２
よって、酸化錫相と錫亜鉛複合酸化物相とを主相とするとともに、偏析なく均一に分散した金属錫相を有し、異常放電の発生を抑制することができるとともに、比抵抗値が十分に低く安定してＤＣスパッタが可能なスパッタリングターゲットを製造することが可能となる。
【００１３】
ここで、本発明のスパッタリングターゲットの製造方法においては、前記原料粉形成工程において、前記原料粉における酸化第一錫（ＳｎＯ）粉の含有量が１ｍｏｌ％以上２０ｍｏｌ％以下の範囲内とされていることが好ましい。
この場合、前記原料粉における酸化第一錫（ＳｎＯ）粉の含有量が１ｍｏｌ％以上とされているので、酸化第一錫（ＳｎＯ）粉の割合が確保され、上述の反応式によって金属錫相を確実に生成することが可能となる。一方、前記原料粉における酸化第一錫（ＳｎＯ）粉の含有量が２０ｍｏｌ％以下とされているので、金属錫相が必要以上に形成されることがなく、金属の溶け出しを確実に抑制することができる。
【００１４】
また、本発明のスパッタリングターゲットの製造方法においては、酸化第二錫（ＳｎＯ２）粉の平均粒径が３０μｍ以下とされ、酸化第一錫（ＳｎＯ）粉の平均粒径が３０μｍ以下とされていることが好ましい。
この場合、酸化第一錫（ＳｎＯ）粉の平均粒径が３０μｍ以下とされているので、微細な金属錫相を形成することが可能となる。また、酸化第二錫（ＳｎＯ２）粉の平均粒径が３０μｍ以下とされているので、酸化第一錫（ＳｎＯ）粉を包囲し、金属錫相の凝集や金属の溶け出しを抑制することができる。
【００１５】
また、本発明のスパッタリングターゲットの製造方法においては、前記焼結工程においては、非酸化雰囲気で、焼結温度を９５０℃以上１２００℃以下の範囲内、前記焼結温度での保持時間を１８０分以上３００分以下の範囲内、加圧圧力を４０ＭＰａ以下とすることが好ましい。
この場合、前記焼結工程の条件を上述のように規定しているので、相対密度の高い焼結体を確実に成形することが可能となる。また、上述の反応式によって金属錫相を確実に生成することが可能となる。
【発明の効果】
【００１６】
本発明によれば、異常放電の発生を抑制することができるとともに、比抵抗値が十分に低く安定してＤＣスパッタが可能なスパッタリングターゲットの製造方法を提供することが可能となる。
【図面の簡単な説明】
【００１７】
【図１】本発明の実施形態であるスパッタリングターゲットの製造方法によって製造されるスパッタリングターゲットの組織観察写真（ＥＰＭＡ像）である。
【図２】本発明の実施形態であるスパッタリングターゲットの製造方法を示すフロー図である。
【図３】実施例において、ＸＲＤ分析によって、金属錫相の有無を確認した結果を示す図である。
【発明を実施するための形態】
【００１８】
以下に、本発明の一実施形態であるスパッタリングターゲットの製造方法について、添付した図面を参照して説明する。
【００１９】
まず、本実施形態であるスパッタリングターゲットの製造方法によって製造されるスパッタリングターゲットについて説明する。
このスパッタリングターゲットは、ＺｎとＳｎとＯを主成分とし、ＺｎとＳｎを原子比でＺｎ／（Ｚｎ＋Ｓｎ）が０．１以上０．６以下の範囲内となるように含有している。
また、本実施形態のスパッタリングターゲットにおいては、酸化錫相と錫亜鉛複合酸化物相を主相とするとともに、金属錫相を有している。なお、本実施形態においては、Ｘ線回折分析の結果、酸化錫相が酸化第二錫相（ＳｎＯ２相）であり、錫亜鉛複合酸化物相がＺｎ２ＳｎＯ４相であることが確認されている。
ここで、Ｘ線回折分析において、Ｚｎ、Ｓｎ，Ｏで構成される物質に対応する最大ピークが、その他の物質に対応するピークよりも大きい場合に、ＺｎとＳｎとＯが主成分であると判断する。
【００２０】
本実施形態のスパッタリングターゲットにおいては、図１に示すように、母相となる酸化物相（酸化錫相及び錫亜鉛複合酸化物相）中に金属錫相が分散した組織とされており、上述の金属錫相が偏析なく、かつ、均一に分散している。ここで、図１において、白色部が金属錫相、薄い灰色部が酸化錫相（ＳｎＯ２）、濃い灰色部が錫亜鉛複合酸化物相（Ｚｎ２ＳｎＯ４）である。
【００２１】
また、本実施形態のスパッタリングターゲットにおいては、相対密度が９５％以上とされている。
さらに、本実施形態のスパッタリングターゲットにおいては、その比抵抗値が１Ω・ｃｍ以下とされている。
【００２２】
以下に、本実施形態であるスパッタリングターゲットにおける原子比、相対密度、比抵抗値について、上述のように規定した理由について説明する。
【００２３】
（原子比Ｚｎ／（Ｚｎ＋Ｓｎ）：０．１以上０．６以下）
本実施形態であるスパッタリングターゲットにおいては、遮熱膜となる酸化物膜を成膜するものであり、可視光領域における透過率、赤外線反射特性を満足する必要がある。
ここで、ＺｎとＳｎを原子比でＺｎ／（Ｚｎ＋Ｓｎ）が０．１以上０．６以下の範囲内となるように含有することにより、上述した各種特性を満足する酸化物膜を成膜することができる。
なお、各種特性に優れた酸化物膜を確実に成膜するためには、原子比Ｚｎ／（Ｚｎ＋Ｓｎ）の下限を０．２以上とすることが好ましく、０．２５以上とすることがさらに好ましい。また、原子比Ｚｎ／（Ｚｎ＋Ｓｎ）の上限を０．５以下とすることが好ましく、０．４以下とすることがさらに好ましい。
【００２４】
（相対密度：９５％以上）
相対密度は、測定密度を理論密度で除したものである。本実施形態においては、理論密度は、リートベルト法によって金属錫相の含有量を算出し、残りのＳｎ及びＺｎが、それぞれＳｎＯ２、ＺｎＯであると仮定して、以下の式で算出した。
理論密度＝１００／｛（Ｗａ／Ｄａ）＋（Ｗｂ／Ｄｂ）＋（Ｗｃ／Ｄｃ）｝
Ｗａ：ＳｎＯ２の含有量（質量％）
Ｄａ：ＳｎＯ２の理論密度（６．９５ｇ／ｃｍ３）
Ｗｂ：ＺｎＯの含有量（質量％）
Ｄｂ：ＺｎＯの理論密度（５．６１ｇ／ｃｍ３）
Ｗｃ：金属Ｓｎの含有量（質量％）
Ｄｃ：金属Ｓｎの理論密度（７．３０ｇ／ｃｍ３）
【００２５】
上記式で算出されるスパッタリングターゲットの相対密度が９５％未満であると、空隙が多く存在することになり、スパッタ時に異常放電が発生しやすくなるおそれがある。また、スパッタ後に、スパッタリングターゲットに割れが生じるおそれがある。そこで、本実施形態においては、相対密度を９５％以上に規定している。ここで、スパッタリングターゲットの密度が、原料粉の反応等によって上記式により算出する理論密度を超える場合があり、そのときは相対密度が１００％を超えることになる。
なお、異常放電の発生やスパッタ時の割れの発生をさらに抑制するためには、スパッタリングターゲットの相対密度を９６％以上とすることが好ましく、９８％以上とすることがさらに好ましい。また、相対密度の上限に特に制限はないが、相対密度１０５％以上の焼結体については作製が困難である。
【００２６】
（比抵抗値：１Ω・ｃｍ以下）
ＤＣスパッタを安定して行うために、本実施形態であるスパッタリングターゲットにおいては、比抵抗値を１Ω・ｃｍ以下とすることが好ましく、０．１Ω・ｃｍ以下とすることがさらに好ましい。なお、比抵抗値の下限は特に制限されないが、例えば０．００１Ω・ｃｍ以上である。
【００２７】
次に、本実施形態であるスパッタリングターゲットの製造方法について、図２のフロー図を参照して説明する。
【００２８】
（原料粉形成工程Ｓ０１）
まず、酸化亜鉛（ＺｎＯ）粉と酸化第二錫（ＳｎＯ２）粉と酸化第一錫（ＳｎＯ）粉とを準備し、これらを混合して、原料粉を得る。このとき、ＺｎとＳｎを原子比でＺｎ／（Ｚｎ＋Ｓｎ）が０．１以上０．６以下の範囲内となるように、酸化亜鉛（ＺｎＯ）粉と、酸化第二錫（ＳｎＯ２）粉と酸化第一錫（ＳｎＯ）粉とを秤量する。
秤量した酸化亜鉛（ＺｎＯ）粉と酸化第二錫（ＳｎＯ２）粉と酸化第一錫（ＳｎＯ）粉を、ボールミル等の混合装置を用いて混合する。なお、これらの粉を混合する際には、不活性ガス雰囲気等の非酸化雰囲気で実施することが好ましい。
【００２９】
ここで、本実施形態であるスパッタリングターゲットの製造方法においては、原料粉として酸化第一錫（ＳｎＯ）粉を用いており、後述する焼結工程Ｓ０２において、酸化第一錫（ＳｎＯ）が、以下の反応式に示す反応によって、金属錫相が生成することになる。
２ＳｎＯ  →  Ｓｎ  ＋  ＳｎＯ２
【００３０】
ここで、本実施形態においては、原料粉における酸化第一錫（ＳｎＯ）粉の含有量が１ｍｏｌ％以上２０ｍｏｌ％以下の範囲内とすることが好ましい。
原料粉における酸化第一錫（ＳｎＯ）粉の含有量が１ｍｏｌ％以上であれば、金属錫相を確実に生成することが可能となる。一方、原料粉における酸化第一錫（ＳｎＯ）粉の含有量が２０ｍｏｌ％以下であれば、金属錫相が必要以上に生成せず、金属の溶け出しを確実に抑制することが可能となる。
なお、原料粉における酸化第一錫（ＳｎＯ）粉の含有量の下限は、３ｍｏｌ％以上とすることがさらに好ましく、５ｍｏｌ％以上とすることがより好ましい。一方、原料粉における酸化第一錫（ＳｎＯ）粉の含有量の上限は、１８ｍｏｌ％以下とすることがさらに好ましく、１５ｍｏｌ％以下とすることがより好ましい。
【００３１】
微細な金属錫相を形成するためには、酸化第一錫（ＳｎＯ）粉の平均粒径を３０μｍ以下とすることが好ましく、２５μｍ以下とすることがさらに好ましい。なお、酸化第一錫（ＳｎＯ）粉の平均粒径の下限は、特に制限はないが、例えば、０．１μｍ以上とすることが好ましい。
また、酸化第一錫（ＳｎＯ）粉を包囲して金属の溶け出しを抑制するためには、酸化第二錫（ＳｎＯ２）粉の平均粒径は３０μｍ以下とすることが好ましく、２５μｍ以下することがさらに好ましい。なお、酸化第二錫（ＳｎＯ２）粉の平均粒径の下限は、特に制限はないが、例えば、０．１μｍ以上とすることが好ましい。
さらに、酸化亜鉛（ＺｎＯ）粉の平均粒径は０．１μｍ以上１００μｍ以下の範囲内とすることが好ましい。
【００３２】
（焼結工程Ｓ０２）
次に、混合して得られた原料粉を、成形型に充填し、加圧しながら加熱して焼結し、焼結体を得る。
この焼結工程Ｓ０２において、均一に混合された酸化第一錫（ＳｎＯ）粉が上述の反応式のように反応することにより、金属錫相が、偏析なく、且つ、均一に形成されることになる。すなわち、本実施形態では、反応焼結することよって、金属錫相を形成しているのである。
【００３３】
ここで、本実施形態では、焼結工程Ｓ０２における焼結温度を９５０℃以上１２００℃以下の範囲内、前記焼結温度での保持時間を１８０分以上３００分以下の範囲内、加圧圧力を４０ＭＰａ以下とすることが好ましい。また、雰囲気は、非酸化雰囲気とすることが好ましく、本実施形態では、２０Ｐａ以下の真空雰囲気とする。
【００３４】
焼結温度が９５０℃以上であれば、焼結体の密度を十分に向上させることが可能となる。一方、焼結温度が１２００℃以下であれば、金属の溶け出しを確実に抑制することが可能となる。なお、焼結温度の上限は、１１００℃以下とすることがさらに好ましい。
【００３５】
前記焼結温度での保持時間が１８０分以上であれば、焼結体の密度を十分に向上させることが可能となる。一方、前記焼結温度での保持時間が３００分以下であれば、金属の溶け出しを確実に抑制することが可能となる。なお、前記焼結温度での保持時間の下限は、２００分以上とすることがさらに好ましい。また、前記焼結温度での保持時間の上限は、２８０分以下とすることがさらに好ましい。
【００３６】
また、加圧圧力を４０ＭＰａ以下とすることにより、金属の溶け出しを確実に抑制することが可能となる。加圧圧力の上限は、３５ＭＰａ以下とすることがさらに好ましい。なお、加圧圧力の下限は、０でもよいが、２０ＭＰａ以上とすることで、焼結体の高密度化を図ることが可能となる。
さらに、非酸化雰囲気で焼結することにより、金属錫の酸化を抑制でき、金属錫相を確実に形成することが可能となる。
【００３７】
（機械加工工程Ｓ０３）
次に、得られた焼結体に対して、所定サイズとなるように、機械加工を行う。これにより、本実施形態であるスパッタリングターゲットが製造される。
【００３８】
以上のような構成とされた本実施形態であるスパッタリングターゲットの製造方法によれば、酸化亜鉛（ＺｎＯ）粉と酸化第二錫（ＳｎＯ２）粉と酸化第一錫（ＳｎＯ）粉を混合して原料粉を得る原料粉形成工程Ｓ０１と、得られた原料粉を加圧しながら加熱して焼結し、焼結体を得る焼結工程Ｓ０２と、を有しているので、焼結工程Ｓ０２において、均一に混合された酸化第一錫（ＳｎＯ）粉が、上述の反応式に示す反応によって、金属錫相が生成することになる。
よって、酸化錫相と錫亜鉛複合酸化物相とを主相とするとともに、偏析なく均一に分散した金属錫相を有し、異常放電の発生を抑制することができるとともに、比抵抗値が十分に低く安定してＤＣスパッタが可能なスパッタリングターゲットを製造することが可能となる。
【００３９】
また、本実施形態では、原料粉形成工程Ｓ０１において、原料粉における酸化第一錫（ＳｎＯ）粉の含有量が１ｍｏｌ％以上とされているので、酸化第一錫（ＳｎＯ）粉の割合が確保され、上述の反応式によって金属錫相を確実に生成することが可能となる。一方、原料粉における酸化第一錫（ＳｎＯ）粉の含有量が２０ｍｏｌ％以下とされているので、金属錫相が必要以上に形成されることがなく、金属の溶け出しを確実に抑制することが可能となる。
【００４０】
さらに、本実施形態では、原料粉形成工程Ｓ０１において、酸化第一錫（ＳｎＯ）粉の平均粒径が３０μｍ以下とされているので、微細な金属錫相を形成することが可能となる。また、酸化第二錫（ＳｎＯ２）粉の平均粒径が３０μｍ以下とされているので、酸化第一錫（ＳｎＯ）粉を包囲し、金属錫相の凝集や金属の溶け出しを抑制することができる。
【００４１】
また、本実施形態では、焼結工程Ｓ０２において、非酸化雰囲気で、焼結温度を９５０℃以上１２００℃以下の範囲内、前記焼結温度での保持時間を１８０分以上３００分以下の範囲内、加圧圧力を４０ＭＰａ以下としているので、相対密度の高い焼結体を確実に成形することが可能となる。また、上述の反応式によって金属錫相を確実に生成することが可能となる。
【００４２】
本実施形態のスパッタリングターゲットの製造方法によって製造されたスパッタリングターゲットは、酸化錫相と錫亜鉛複合酸化物相とを主相とするとともに、金属錫相を有しているので、スパッタ時における異常放電の発生を抑制することができる。また、母相となる酸化物相同士の間に金属錫相が十分に充填されることになり、相対密度を向上させることができる。さらに、スパッタ時に温度が上昇した場合であっても、熱膨張によるターゲット表面の割れの発生を抑制することができる。
【００４３】
また、本実施形態であるスパッタリングターゲットにおいては、さらに、相対密度が９５％以上とされているので、空隙が少なく、スパッタ時の異常放電の発生を抑制することができる。また、スパッタ時における割れの発生を抑制することができる。
さらに、本実施形態であるスパッタリングターゲットにおいては、ＺｎとＳｎを原子比でＺｎ／（Ｚｎ＋Ｓｎ）が０．１以上０．６以下の範囲内となるように含有しているので、透過性、赤外線反射特性に優れた酸化物膜を成膜することができる。
【００４４】
以上、本発明の実施形態について説明したが、本発明はこれに限定されることはなく、その発明の技術的思想を逸脱しない範囲で適宜変更可能である。
【実施例】
【００４５】
以下に、本発明の有効性を確認するために行った確認実験の結果について説明する。
【００４６】
（スパッタリングターゲット）
原料粉として、酸化亜鉛粉（ＺｎＯ粉：純度９９．９ｍａｓｓ％以上、平均粒径１０．０μｍ）、酸化第二錫粉（ＳｎＯ２粉：純度９９．９９ｍａｓｓ％以上、平均粒径２５μｍ）、酸化第一錫粉（ＳｎＯ粉：純度９９．９９ｍａｓｓ％以上，平均粒径２５μｍ）を準備した。また、比較例に用いる原料粉として、金属亜鉛粉（金属Ｚｎ粉：純度９９ｍａｓｓ％以上，平均粒径４．０μｍ）、及び、金属錫粉（金属Ｓｎ粉：純度９９ｍａｓｓ％以上、平均粒径１５．０μｍ）を準備した。
【００４７】
これらの原料を、表１に記載のｍｏｌ比となるように秤量し、ポリエチレン製のポット内に、秤量した原料と、この原料の３倍の重量のジルコニアボール（直径：５ｍｍ）と溶剤を投入し、ボールミル装置によって１６時間湿式混合した。混合、乾燥後に篩分けしてジルコニアボールと混合粉とを分離した。
【００４８】
得られた混合粉を、カーボン製の成形型に装入し、真空雰囲気（７Ｐａ）で、表１に示す焼結温度、保持時間、加圧圧力で、加圧焼結を実施し、焼結体を得た。
得られた焼結体を機械加工し、評価用のスパッタリングターゲット（１２６ｍｍ×１７８ｍｍ×６ｍｍ）を製造した。そして、以下の項目について評価した。
【００４９】
（金属の溶け出し）
焼結後において、金属（Ｓｎ又はＺｎ）の溶け出しの有無を目視で観察した。評価結果を表２に示す。なお、金属の溶け出しが認められた場合には、後述するスパッタ試験を実施しなかった。
【００５０】
（スパッタリングターゲットの組成）
得られたスパッタリングターゲットから測定試料を採取し、採取した測定試料を砕いて測定用粉末とした。この測定用粉末を用いて、粉末Ｘ線回折装置（ブルカー・エイエックスエス社製Ｄ８  ＡＤＶＡＮＣＥ）によって測定を行い、リートベルト法（解析ソフト：ブルカー・エイエックスエス社製ＴＯＰＡＳ（ｖｅｒｓｉｏｎ５））により解析を行うことで、スパッタリングターゲットの組成を算出した。測定結果を表２に示す。なお、測定条件は以下のとおりとした。
線源：Ｃｕ
管電圧：４０ｋＶ
管電流：４０ｍＡ
走査範囲：１５〜１２８ｄｅｇ
ステップ幅：０．０１ｄｅｇ
【００５１】
（金属錫相の有無）
得られたスパッタリングターゲットからＸ線回折パターン測定用試料を採取し、Ｘ線回折分析（ＸＲＤ）を、以下の条件で行い、金属錫相の有無を確認した。測定結果を表２に示す。また、測定結果の一例を図３に示す。
装置：理学電気社製（ＲＩＮＴ−ＵｌｔｉｍａIII）
管球：Ｃｕ
管電圧：４０ｋＶ
管電流：４０ｍＡ
走査範囲（２θ）：１０°〜９０°
スリットサイズ：発散（ＤＳ）２／３度、散乱（ＳＳ）２／３度、受光（ＲＳ）０．８ｍｍ
測定ステップ幅：２θで０．０４度
スキャンスピード：毎分４度
試料台回転スピード：３０ｒｐｍ
【００５２】
（相対密度）
実施形態の欄に記載した方法で「理論密度」を算出した。また、得られたスパッタリングターゲットの重量を寸法から得られた体積で割った値を「測定密度」とした。
この理論密度と、得られたスパッタリングターゲットの測定密度とを用いて、理論密度比を下記の式により算出した。測定結果を表２に示す。
相対密度（％）＝（測定密度）／（理論密度）×１００
【００５３】
（比抵抗値）
スパッタリングターゲットについて、抵抗測定装置により、比抵抗値を測定した。抵抗測定装置として、三菱化学株式会社製の低抵抗率計（Ｌｏｒｅｓｔａ−ＧＰ）を用い、四探針法で測定した。測定時の温度は２３±５℃、湿度は５０±２０％にて測定した。測定結果を表２に示す。
【００５４】
【表１】
2020007627.tif 000003
【００５５】
【表２】
2020007627.tif 000004
【００５６】
原料として、酸化亜鉛（ＺｎＯ）粉と酸化第二錫（ＳｎＯ２）粉とを用いた比較例１においては、金属錫相が確認されなかった。そして、比抵抗値が高く、ＤＣスパッタを行うことができなかった。
原料として、酸化亜鉛（ＺｎＯ）粉と酸化第一錫（ＳｎＯ）粉とを用いた比較例２においては、金属錫相が生成したが、金属の溶け出しが確認された。また、相対密度が９５％未満と低くなった。
【００５７】
原料として、酸化亜鉛（ＺｎＯ）粉と酸化第二錫（ＳｎＯ２）粉と金属亜鉛粉を用い、４００℃で焼結した比較例３においては、金属錫相が確認されなかった。また、金属の溶け出しが確認された。さらに、相対密度が９５％未満と低くなった。
原料として、酸化亜鉛（ＺｎＯ）粉と酸化第二錫（ＳｎＯ２）粉と金属亜鉛粉を用い、９５０℃で焼結した比較例４においては、金属錫相が生成したが、金属の溶け出しが確認された。また、相対密度が９５％未満と低くなった。
【００５８】
原料として、酸化亜鉛（ＺｎＯ）粉と酸化第二錫（ＳｎＯ２）粉と金属錫粉を用い、９５０℃で焼結した比較例５においては、金属錫相が生成したが、金属の溶け出しが確認された。また、相対密度が９５％未満と低くなった。
【００５９】
これに対して、原料として、酸化亜鉛（ＺｎＯ）粉と酸化第二錫（ＳｎＯ２）粉と酸化第一錫（ＳｎＯ）粉を用いた本発明例１−５においては、焼結後の組織中には金属錫相が形成されていた。また、相対密度も９５％以上と高くなった。さらに、比抵抗値が低く、安定してＤＣスパッタを実施可能であった。
【００６０】
以上のように、本発明例によれば、異常放電の発生を抑制することができるとともに、比抵抗値が低く、安定してＤＣスパッタが可能なスパッタリングターゲットを製造可能であることが確認された。
【図１】
2020007627.tif 000005
【図２】
2020007627.tif 000006
【図３】
2020007627.tif 000007